КЕРАМИЧЕСКАЯ МАССА ДЛЯ ИЗГОТОВЛЕНИЯ ОБЛИЦОВОЧНОЙ ПЛИТКИ
CERAMIC MIXTURE FOR MAKING FACING TILES

Изобретение относится к составам керамических масс, которые могут быть использованы в производстве облицовочной плитки.
Известна керамическая масса, включающая, мас. %: глина 30,0-40,0; каолин 30,0-40,0; песок кварцевый 1,0-10,0; керамический бой 1,0-5,0; отходы производства фторида лития 10,0-20,0 [1].
Задача изобретения состоит в повышении термостойкости плитки, полученной из керамической массы
Технический результат достигается тем, что керамическая масса для изготовления облицовочной плитки, включающая глину, каолин, песок кварцевый, керамический бой, дополнительно содержит фосфат кальция и карбоксиметилцеллюлозу при следующем соотношении компонентов, мас. %: глина 65,9-69,9; каолин 6,0-8,0; песок кварцевый 17,0-21,0; керамический бой 0,1-1,0; фосфат кальция 4,0-6,0; карбоксиметилцеллюлоза 0,1-0,2.
В таблице приведены составы керамической массы для изготовления облицовочной плитки.
Таблица.
Компоненты
Состав, мас. %:
1
2
3
Глина
69,9
68,7
65,9
Каолин
6,0
7,0
8,0
Песок кварцевый
17,0
19,0
21,0
Керамический бой
1,0
0,1
1,0
Фосфат кальция
6,0
5,0
4,0
Карбоксиметилцеллюлоза
0,1
0,2
0,1
Термостойкость, °С
~ 200
~ 200
~ 200
Для приготовления керамической массы могут быть использованы качественные беложгущиеся глины и каолины любых месторождений. В качестве керамического боя целесообразно использовать брак плитки после обжига.
Компоненты дозируют в требуемых количествах. В шаровую мельницу загружают керамический бой, кварцевый песок, карбоксиметилцеллюлозу, заливают воду и проводят измельчение компонентов в течение 5-6 часов. Затем в мельницу добавляют глину, каолин, фосфат кальция и измельчают еще в течение 3-4 часов. Степень измельчения готового шликера должна соответствовать остатку 2 % на сите 008. Обезвоживание суспензии до получения коржей с влажностью 20-25 % производят на фильтрах-прессах периодического действия. Из полученной керамической массы пластическим способом формуют плитки, которые сушат до влажности не более 6 %, напыляют на их поверхность слой цветной глушеной глазури и при температуре 1200-1220°C проводят обжиг.
Источники информации
1. SU 1147704 А1, С04В 33/13, 1985.